(57)【要約】【課題】高い近赤外線遮蔽性能を有し、且つ高い耐屈曲性能を有する光学フィルムを提供する。【解決手段】本発明の光学フィルムは、基材１と、基材１の一方の主面に配置された近赤外線吸収層２とを含み、近赤外線吸収層２は、近赤外線吸収化合物を含み、前記光学フィルムに対して、直径５ｍｍの芯棒を用いて、近赤外線吸収層２側を内側にして折り返すＪＩＳ  Ｋ  ５６００−５−１に規定されている屈曲試験を行った場合、近赤外線吸収層２にクラックが生じないことを特徴とする。また、本発明のディスプレイ用前面板は、基板上に、上記本発明の光学フィルムが配置されていることを特徴とする。【選択図】  図１
2008070468.tif 000002
【特許請求の範囲】
【請求項１】
基材と、前記基材の一方の主面に配置された近赤外線吸収層とを含む光学フィルムであって、
前記赤外線吸収層は、近赤外線吸収化合物を含み、
前記光学フィルムに対して、直径５ｍｍの芯棒を用いて、前記近赤外線吸収層側を内側にして折り返すＪＩＳ  Ｋ  ５６００−５−１に規定されている屈曲試験を行った場合、前記近赤外線吸収層にクラックが生じないことを特徴とする光学フィルム。
【請求項２】
前記近赤外線吸収層の厚さが、２μｍ以上７μｍ以下である請求項１に記載の光学フィルム。
【請求項３】
前記近赤外線吸収層は、前記近赤外線吸収化合物として、スルホン酸イミド誘導体を含むジイモニウム化合物と、下記式（１）で表される構造を有する置換ベンゼンジチオール金属錯体アニオンと下記式（２）で表される構造を有するカチオンとの対イオン結合体からなる化合物とを含む請求項１又は２に記載の光学フィルム。
【化１】
2008070468.tif 000012
但し、式（１）の中で、Ｒ1、Ｒ2は、炭素数１〜６のアルキル基、炭素数１〜８のアルキルアミノ基、置換又は未置換のモルホリノ基、置換又は未置換のチオモルホリノ基、置換又は未置換のピペラジノ基及び置換又は未置換のフェニル基からなる群から選ばれる少なくとも１つの置換基を示し、Ｍは遷移金属を示す。
【化２】
2008070468.tif 000013
但し、式（２）の中で、Ｑ1、Ｑ2は、５員環の含窒素複素環、５員環の含窒素複素環を含む縮合環、６員環の含窒素複素環及び６員環の含窒素複素環を含む縮合環からなる群から選ばれる少なくとも１つの複素環式化合物を示し、Ｒ3、Ｒ4は、炭素数１〜８のアルキル基を示し、ｎは２、３又は４の数字を示す。
【請求項４】
前記ジイモニウム化合物のカチオン部位の末端の窒素原子に結合している置換基の少なくとも１つは、分岐鎖構造を有するアルキル基である請求項３に記載の光学フィルム。
【請求項５】
前記近赤外線吸収層は、前記ジイモニウム化合物と前記対イオン結合体からなる化合物とを分散させる樹脂をさらに含む請求項３又は４に記載の光学フィルム。
【請求項６】
前記樹脂は、ガラス転移温度が８０℃以上である請求項５に記載の光学フィルム。
【請求項７】
前記近赤外線吸収層は、５８０ｎｍ以上６２０ｎｍ以下の波長領域に最大吸収波長を有する化合物をさらに含む請求項１〜３のいずれか１項に記載の光学フィルム。
【請求項８】
前記近赤外線吸収層は、５４０ｎｍ以上５７０ｎｍ以下の波長領域に最大吸収波長を有する化合物をさらに含む請求項１〜３のいずれか１項に記載の光学フィルム。
【請求項９】
前記近赤外線吸収層は、４８０ｎｍ以上５００ｎｍ以下の波長領域に最大吸収波長を有する化合物をさらに含む請求項１〜３のいずれか１項に記載の光学フィルム。
【請求項１０】
前記近赤外線吸収層のＨａｚｅ値は、１％以下である請求項１〜３のいずれか１項に記載の光学フィルム。
【請求項１１】
前記光学フィルムは、ハードコート層と反射防止層とをさらに含み、前記ハードコート層と前記反射防止層とは、前記近赤外線吸収層が配置された前記基材の主面の反対面に配置されている請求項１〜１０のいずれか１項に記載の光学フィルム。
【請求項１２】
前記光学フィルムを温度８０℃で１０００時間保存した場合、前記保存の前後における波長８２０ｎｍ以上１１００ｎｍ以下の領域における分光透過率の変化率が１０％以下であり、前記保存の前後における透過光の、ＣＩＥ１９３１ＸＹＺ表色系の色度図で示される色度変化Δｘ、Δｙが、それぞれ０．０１以下である請求項１〜１１のいずれか１項に記載の光学フィルム。
【請求項１３】
前記光学フィルムを温度６０℃、相対湿度９０％で１０００時間保存した場合、前記保存の前後における波長８２０ｎｍ以上１１００ｎｍ以下の領域における分光透過率の変化率が１０％以下であり、前記保存の前後における透過光の、ＣＩＥ１９３１ＸＹＺ表色系の色度図で示される色度変化Δｘ、Δｙが、それぞれ０．０１以下である請求項１〜１１のいずれか１項に記載の光学フィルム。
【請求項１４】
基板上に、請求項１〜１３のいずれか１項に記載された光学フィルムが配置されていることを特徴とするディスプレイ用前面板。
【発明の詳細な説明】
【技術分野】
【０００１】
本発明は、近赤外線吸収層を備えた光学フィルム及びその光学フィルムを用いたディスプレイ用前面板に関する。
【背景技術】
【０００２】
近年、大型テレビをはじめ種々の電子機器の表示パネルとして、プラズマディスプレイパネル（ＰＤＰ）の需要が増大している。ＰＤＰは、２枚のガラス板の間にキセノンとネオンとを含む混合ガスが封入され、この混合ガスに高電圧をかけると紫外線が発生し、ガラス板に塗布された蛍光体にこの紫外線があたって発光する。
【０００３】
しかし、このとき紫外線以外に、波長８２０ｎｍ〜１１００ｎｍの領域の近赤外線や電磁波等も発生する。この近赤外線の波長領域は、近赤外線通信や他の電子機器のリモートコントロールに使用される波長領域と重複するため、これらの誤作動を引き起こす原因となる。そこで、ＰＤＰの前面板に、近赤外線を吸収する近赤外線遮蔽体を設けて、この近赤外線を吸収している（例えば、非特許文献１参照。）。
【０００４】
この近赤外線遮蔽体としては、例えば、樹脂に近赤外線吸収化合物を分散させてフィルム状に構成したものが知られている。近赤外線吸収化合物は、例えば、ジイモニウム化合物、フタロシアニン化合物、シアニン化合物等の色素であり、それらは単独で用いる場合に比べ複数組み合わせて用いる場合に、特に、ジイモニウム化合物と、フタロシアニン化合物又はシアニン化合物とを組み合わせる場合に、優れた近赤外線吸収性を示すことが知られている（例えば、特許文献１、２参照。）。
【０００５】
また、近赤外線遮蔽体における上記色素の劣化を抑制するため、上記樹脂としてガラス転移温度の高い樹脂を用いることが知られている（例えば、特許文献３参照。）。
【非特許文献１】花岡ほか、「反射防止膜の特性と最適設計・膜作製技術」、第１版第２刷、株式会社技術情報協会、２００２年２月５日、１８４頁
【特許文献１】特開平１１−３１６３０９号公報
【特許文献２】特開２００３−２１７１５号公報
【特許文献３】特開２０００−２２７５１５号公報（特許第３３４１７４１号公報）
【発明の開示】
【発明が解決しようとする課題】
【０００６】
しかし、従来の近赤外線遮蔽体は、その耐熱性及び耐湿熱性を向上させるため、近赤外吸収層に用いる樹脂として高ガラス転移温度の樹脂を用いる必要があり、また、近赤外線吸収層に用いる色素を保護して耐熱性及び耐湿熱性を向上させるため、樹脂に対する色素の添加量を少なくしていたため、近赤外線遮蔽性能を十分に発揮するためには、近赤外吸収層の厚さを厚くする必要があった。このため、従来の近赤外線遮蔽体は、耐屈曲性能が低く、例えば、赤外線遮蔽フィルムをロール・ツウ・ロール方式で連続生産した場合、近赤外線吸収層にクラックが生じやすいという問題があった。
【０００７】
本発明は、高い近赤外線遮蔽性能を有し、且つ高い耐屈曲性能を有する光学フィルム及びそれを用いたディスプレイ用前面板を提供する。
【課題を解決するための手段】
【０００８】
本発明の光学フィルムは、基材と、前記基材の一方の主面に配置された近赤外線吸収層とを含む光学フィルムであって、前記赤外線吸収層は、近赤外線吸収化合物を含み、前記光学フィルムに対して、直径５ｍｍの芯棒を用いて、前記近赤外線吸収層側を内側にして折り返すＪＩＳ  Ｋ  ５６００−５−１に規定されている屈曲試験を行った場合、前記近赤外線吸収層にクラックが生じないことを特徴する。
【０００９】
また、本発明のディスプレイ用前面板は、基板上に、上記本発明の光学フィルムが配置されていることを特徴とする。
【発明の効果】
【００１０】
本発明によれば、高い近赤外線遮蔽性能を有し、且つ高い耐屈曲性能を有する光学フィルムを提供できる。
【００１１】
また、本発明によれば、高い近赤外線遮蔽性能を有するディスプレイ用前面板を提供できる。
【発明を実施するための最良の形態】
【００１２】
本発明の光学フィルムは、基材と、基材の一方の主面に配置された近赤外線吸収層とを備え、赤外線吸収層は、近赤外線吸収化合物を含んでいる。また、本発明の光学フィルムは、直径５ｍｍの芯棒を用いて、近赤外線吸収層側を内側にして折り返すＪＩＳ  Ｋ  ５６００−５−１に規定されている屈曲試験を行った場合、近赤外線吸収層にクラックが生じないことを特徴とする。これにより、例えば、光学フィルムをロール・ツウ・ロール方式で連続生産した場合、光学フィルムを表示パネルに貼り付ける際にフィルムの屈曲工程があった場合等においても、光学フィルムの近赤外線吸収層にクラックが生じることがない。
【００１３】
上記近赤外線吸収層の厚さは、２μｍ以上７μｍ以下が好ましく、３μｍ以上５μｍ以下がより好ましい。この範囲内であれば、高い近赤外線遮蔽性能を維持しつつ、さらに高い耐屈曲性能を保持できるからである。
【００１４】
上記近赤外線吸収層は、近赤外線吸収化合物として、スルホン酸イミド誘導体を含むジイモニウム化合物と、下記式（１）で表される構造を有する置換ベンゼンジチオール金属錯体アニオンと下記式（２）で表される構造を有するカチオンとの対イオン結合体からなる化合物とを含むことが好ましい。これらの化合物は高い近赤外線吸収性能を有し、且つ高い耐熱性と耐湿熱性とを有するため、近赤外線吸収層におけるこれらの化合物の含有量を増加させることが可能となり、その結果、近赤外線吸収層の厚さを薄くできるので、赤外線吸収層の耐屈曲性能を向上できる。
【００１５】
【化３】
2008070468.tif 000003
【００１６】
但し、式（１）の中で、Ｒ1、Ｒ2は、炭素数１〜６のアルキル基、炭素数１〜８のアルキルアミノ基、置換又は未置換のモルホリノ基、置換又は未置換のチオモルホリノ基、置換又は未置換のピペラジノ基及び置換又は未置換のフェニル基からなる群から選ばれる少なくとも１つの置換基を示し、Ｍは遷移金属を示す。
【００１７】
【化４】
2008070468.tif 000004
【００１８】
但し、式（２）の中で、Ｑ1、Ｑ2は、５員環の含窒素複素環、５員環の含窒素複素環を含む縮合環、６員環の含窒素複素環及び６員環の含窒素複素環を含む縮合環からなる群から選ばれる少なくとも１つの複素環式化合物を示し、Ｒ3、Ｒ4は炭素数１〜８のアルキル基を示し、ｎは２、３又は４の数字を示す。
【００１９】
上記スルホン酸イミド誘導体を含むジイモニウム化合物のカチオン部位の末端の窒素原子に結合している置換基の少なくとも１つは、分岐鎖構造を有するアルキル基であることが好ましい。これにより、近赤外線の遮蔽性及び可視光の透過性が高く、高温及び高湿並びに光に対しても長期間保存により耐える近赤外線遮蔽体が得られる。
【００２０】
上記近赤外線吸収層は、上記ジイモニウム化合物と上記対イオン結合体からなる化合物とを分散させる樹脂をさらに含めば、これらの化合物を分散させて基材上に固定化できるのでより好ましい。上記樹脂は、ガラス転移温度が８０℃以上であれば、上記ジイモニウム化合物と上記対イオン結合体からなる化合物とをより強く固定化させ、耐熱性を向上させることができるのでさらに好ましい。
【００２１】
上記近赤外線吸収層は、５８０ｎｍ以上６２０ｎｍ以下の波長領域に最大吸収波長を有する化合物をさらに含めば、例えばＰＤＰのネオンの発光を吸収できるのでより好ましい。
【００２２】
上記近赤外線吸収層は、５４０ｎｍ以上５７０ｎｍ以下の波長領域に最大吸収波長を有する化合物をさらに含めば、例えばディスプレイの明所コントラストが向上するのでより好ましい。
【００２３】
上記近赤外線吸収層は、４８０ｎｍ以上５００ｎｍ以下の波長領域に最大吸収波長を有する化合物をさらに含めば、例えば三波長蛍光下でのディスプレイの明所コントラストが向上するのでより好ましい。
【００２４】
上記近赤外線吸収層は、Ｈａｚｅ値が１％以下であれば、例えばＰＤＰの前面板として使用した場合、画像の鮮やかさを損なわないのでより好ましい。なお、Ｈａｚｅ値とは、プラスチックの内部や表面の曇りに関して、ＪＩＳ  Ｋ７１０５で規定された曇価で表した値である。
【００２５】
また、本発明の光学フィルムは、上記近赤外線吸収層が配置された上記基材の主面の反対面に、ハードコート層と反射防止層とが配置されていれば、保護機能と反射防止機能とをさらに備えるのでより好ましい。また、従来、近赤外線吸収層、反射防止層は、それぞれ別々にディスプレイ用前面板のガラス基板に貼り合わせていたが、上記のように一枚の基材に近赤外線吸収層と反射防止層とを一体化して複合化することにより、前面板に貼り合わせる部材を削減することができる。
【００２６】
本発明の光学フィルムを温度８０℃で１０００時間保存した場合、その保存の前後における波長８２０ｎｍ以上１１００ｎｍ以下の領域における分光透過率の変化率が１０％以下であり、その保存の前後における透過光の、ＣＩＥ１９３１ＸＹＺ表色系の色度図で示される色度変化Δｘ、Δｙが、それぞれ０．０１以下であることが好ましい。また、本発明の光学フィルムを温度６０℃、相対湿度９０％で１０００時間保存した場合、その保存の前後における波長８２０ｎｍ以上１１００ｎｍ以下の領域における分光透過率の変化率が１０％以下であり、その保存の前後における透過光の、ＣＩＥ１９３１ＸＹＺ表色系の色度図で示される色度変化Δｘ、Δｙが、それぞれ０．０１以下であることが好ましい。これにより、高い近赤外線遮蔽性能を有し、長期間保存しても近赤外線吸収性能が低下しない近赤外線遮蔽体とすることができる。
【００２７】
本明細書では、上記分光透過率の変化率及び上記色度変化Δｘ、Δｙは、下記数式（１）及び（２）から算出するものとする。
【００２８】
（数１）
分光透過率の変化率（％）＝（｜Ｔint(WL)−Ｔend(WL)｜／Ｔint(WL)）×１００
【００２９】
数式（１）において、Ｔint(WL)は上記保存前の波長ＷＬでの分光透過率、Ｔend(WL)は上記保存後の波長ＷＬでの分光透過率を表す。
【００３０】
（数２）
Δｘ＝｜ｘint−ｘend｜
Δｙ＝｜ｙint−ｙend｜
【００３１】
数式(２)において、ｘint及びｙintは上記保存前の透過光の色度、ｘend及びｙendは上記保存後の透過光の色度を表す。
【００３２】
また、本発明のディスプレイ用前面板は、基板上に、上記本発明の光学フィルムが配置されていることを特徴とする。これにより、近赤外線吸収層にクラックがなく、長期間高い近赤外線遮蔽性能を有するディスプレイ用前面板を提供できる。
【００３３】
以下、本発明の実施の形態を図面に基づき説明する。
【００３４】
（実施形態１）
図１は、本発明の光学フィルムの一例を示す断面図である。本実施形態の光学フィルムは、基材１と、基材１の一方の主面に配置された近赤外線吸収層２から形成されている。
【００３５】
基材１は、透光性を有する材料で形成されていれば、その形状や製造方法等は特に限定されない。例えば、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン系樹脂、トリアセチルセルロース系樹脂等の材料を、フィルム状又はシート状に加工したものを用いることができる。フィルム状又はシート状に加工する方法としては、押し出し成形、カレンダー成形、圧縮成形、射出成形、上記樹脂を溶剤に溶解させてキャスティングする方法等が挙げられる。基材１の厚さは、通常１０μｍ〜５００μｍ程度である。なお、上記材料には、酸化防止剤、難燃剤、耐熱防止剤、紫外線吸収剤、易滑剤、帯電防止剤等の添加剤が添加されていてもよい。
【００３６】
近赤外線吸収層２は、近赤外線吸収化合物として、スルホン酸イミド誘導体を含むジイモニウム化合物と、下記式（１）で表される構造を有する置換ベンゼンジチオール金属錯体アニオンと下記式（２）で表される構造を有するカチオンとの対イオン結合体からなる化合物とを含んでいる。
【００３７】
【化５】
2008070468.tif 000005
【００３８】
但し、式（１）の中で、Ｒ1、Ｒ2は、炭素数１〜６のアルキル基、炭素数１〜８のアルキルアミノ基、置換又は未置換のモルホリノ基、置換又は未置換のチオモルホリノ基、置換又は未置換のピペラジノ基及び置換又は未置換のフェニル基からなる群から選ばれる少なくとも１つの置換基を示し、Ｍは遷移金属を示す。
【００３９】
【化６】
2008070468.tif 000006
【００４０】
但し、式（２）の中で、Ｑ1、Ｑ2は、５員環の含窒素複素環、５員環の含窒素複素環を含む縮合環、６員環の含窒素複素環及び６員環の含窒素複素環を含む縮合環からなる群から選ばれる少なくとも１つの複素環式化合物を示し、Ｒ3、Ｒ4は炭素数１〜８のアルキル基を示し、ｎは２、３又は４の数字を示す。
【００４１】
特に、上記式（２）で表される構造を有するカチオンは、下記式（３）〜（５）に示すカチオンを用いることが好ましい。
【００４２】
【化７】
2008070468.tif 000007
【００４３】
【化８】
2008070468.tif 000008
【００４４】
【化９】
2008070468.tif 000009
【００４５】
上記ジイモニウム化合物の構造は、例えば、下記式（６）及び（７）で表される化合物を用いることができる。
【００４６】
【化１０】
2008070468.tif 000010
【００４７】
但し、式（６）及び式（７）の中で、Ｒ5〜Ｒ12は置換又は未置換のアルキル基を示し、Ｘ-、Ｙ2-はそれぞれ１価と２価のカウンターアニオンを示し、ｎは１又は２の数字を示す。
【００４８】
式（６）及び式（７）のカチオン部位の末端の窒素原子に結合しているＲ5〜Ｒ12の少なくとも１つは、分岐鎖構造を有するアルキル基であることが好ましい。また、Ｒ5〜Ｒ12はそれぞれ異なるアルキル基であっても、一部又は全てが同じアルキル基であってもよい。Ｘ-、Ｙ2-は、カウンターアニオンとして、スルホン酸イミド誘導体を含めば特に限定されない。スルホン酸イミド誘導体を含み且つ上記Ｒ5〜Ｒ12の少なくとも１つが分岐鎖構造を有するアルキル基であるジイモニウム化合物を用いれば、近赤外線の遮蔽性及び可視光の透過性に優れ、高温及び高湿並びに光に対しても長期間保存により耐える近赤外線吸収層２が得られる。このスルホン酸イミド誘導体としては特に限定されないが、例えば、パーフロロアルカンスルホン酸イミドイオン等を用いることが好ましく、特に、ビス（トリフルオロメタンスルホニル）イミド酸イオンのようなトリフルオロメタンスルホン酸イミドイオン等を用いることがより好ましい。
【００４９】
また、近赤外線吸収層２は、式（６）のＸ-が、例えば、フッ素イオン、塩素イオン、臭素イオン、ヨウ素イオン等のハロゲンイオン、チオシアン酸イオン、ヘキサフルオロアンチモン酸イオン、過塩素酸イオン、過ヨウ素酸イオン、硝酸イオン、テトラフルオロホウ酸イオン、ヘキサフルオロリン酸イオン、モリブデン酸イオン、タングステン酸イオン、チタン酸イオン、バナジン酸イオン、リン酸イオン、ホウ酸イオン等の無機イオン、酢酸イオン、乳酸イオン、トリフルオロ酢酸イオン、プロピオン酸イオン、安息香酸イオン、シュウ酸イオン、コハク酸イオン、ステアリン酸イオン等の有機カルボン酸イオン、メタンスルホン酸イオン、トルエンスルホン酸イオン、ナフタレンスルホン酸イオン、クロロベンゼンスルホン酸イオン、ニトロベンゼンスルホン酸イオン、ドデシルスルホン酸イオン、ベンゼンスルホン酸イオン、エタンスルホン酸イオン、トリフルオロメタンスルホン酸イオン等の有機スルホン酸イオン等であるジイモニウム化合物をさらに含んでいてもよい。
【００５０】
また、近赤外線吸収層２は、式（７）のＹ2-が、例えば、ナフタレン−１，５−ジスルホン酸イオン、Ｒ酸（例えば、２−ナフトール−３，６−ジスルホン酸）イオン、Ｇ酸（例えば、７−ヒドロキシナフタレンスルホン酸）イオン、Ｈ酸（例えば、１−アミノ−８−ナフト−ル−３，６−ジスルホン酸）イオン、ベンゾイルＨ酸イオン、ｐ−クロロベンゾイルＨ酸イオン、クロルアセチルＨ酸イオン、Ｃ酸（例えば、３−アミノ−６−クロロトルエン−４，４−スルホン酸）イオン、ｐ−トルエンスルホニルＲ酸イオン、ナフタリン−１，６−ジスルホン酸イオン、１−ナフトール−４，８−ジスルホン酸イオン等のナフタレンジスルホン酸誘導体イオン、４，４’−ジアミノスチルベン−２，２’−ジスルホン酸イオン、ナフタル酸イオン、ナフタリン−２，３’−ジカルボン酸イオン、ジフェン酸イオン、スチルベン−４，４’−ジカルボン酸イオン、６−スルホ−２−オキシ−３−ナフトエ酸イオン、アントラキノン−１，８−ジスルホン酸イオン、１，６−ジアミノアントラキノン−２，７−ジスルホン酸イオン、２−（４−スルホニル）−６−アミノベンゾトリアゾール−５−スルホン酸イオン、６−（３−メチル−５−ピラゾニル）−１，３−ジスルホン酸イオン、１−ナフトール−６−（４−アミノ−３−スルホ）アニリノ−３−スルホン酸イオン等の有機酸イオンであるジイモニウム化合物をさらに含んでいてもよい。
【００５１】
上記スルホン酸イミド誘導体を含むジイモニウム化合物は、９５０ｎｍ以上１１５０ｎｍ以下の波長領域に最大吸収波長を有する化合物であれば、より好ましい。また、上記対イオン結合体からなる化合物は、８００ｎｍ以上９００ｎｍ以下の波長領域に最大吸収波長を有する化合物であれば、より好ましい。両者を組み合わせることにより、８２０ｎｍ〜１１００ｎｍの波長領域におけるほぼ全ての近赤外線を吸収対象にできる。
【００５２】
基材１の一方の主面に近赤外線吸収層２を形成する方法は特に限定されず、例えば、ロールコート、ダイコート、エアナイフコート、ブレードコート、スピンコート、リバースコート、グラビアコート等の塗工法、グラビア印刷、スクリーン印刷、オフセット印刷、インクジェット印刷等の印刷法を用いることができる。
【００５３】
上記近赤外線吸収層２は、上記ジイモニウム化合物と上記対イオン結合体からなる化合物とを含む近赤外線吸収化合物を分散させる樹脂をさらに含むことがより好ましい。これにより、近赤外線吸収化合物を分散させて基材上に固定化できる。この樹脂としては、アクリル樹脂、ポリウレタン樹脂、ポリ塩化ビニル樹脂、エポキシ樹脂、ポリ酢酸ビニル樹脂、ポリスチレン樹脂、セルロース樹脂、ポリブチラール樹脂、ポリエステル樹脂等を用いることができる。また、これらの樹脂を２種以上ブレンドしたポリマーブレンドを用いることもできる。特に、ガラス転移温度が８０℃以上の樹脂を用いると、近赤外線吸収化合物が樹脂により強く固定化され、耐熱性を向上させることができるので好ましい。また、疎水性成分を含む樹脂を併用すれば、耐湿熱性を向上させることができるのでより一層好ましい。
【００５４】
また、上記近赤外線吸収層２は、上記樹脂を溶解する溶剤をさらに含んでいてもよい。この溶剤は、上記近赤外線吸収化合物及び上記樹脂の溶解性を損なわなければ特に限定されず、例えば、メチルエチルケトン、メチルイソブチルケトン、酢酸エチル、酢酸プロピル、エチルセロソルブ、ブチルセロソルブ、トルエン、キシレン、テトラヒドロキシフラン等を用いることができる。
【００５５】
上記近赤外線吸収層２は、５８０ｎｍ〜６２０ｎｍの波長領域に最大吸収波長を有する化合物をさらに含むことがより好ましい。これにより、ネオンの発光を吸収できる。ネオンの発光は、例えばＰＤＰの色再現性を低下させる原因の１つであり、この近赤外線遮蔽体を用いてネオンの発光が吸収されれば、ＰＤＰの赤色をより鮮やかに発色させることができる。該化合物は、波長８２０ｎｍ〜１１００ｎｍの全領域において近赤外線吸収層２の分光透過率を変化させない化合物であれば特に限定されず、例えば、シアニン系、スクワリウム系、ジフェニルメタン系、トリフェニルメタン系、オキサジン系、アジン系、チオピリウム系、ビオローゲン系、アゾ系、アゾ金属錯塩系、アザポルフィリン系、ビスアゾ系、アントラキノン系、フタロシアニン系等の有機色素化合物を用いることができる。また、近赤外線吸収層２が樹脂を含む場合に該化合物は、その樹脂と上記近赤外線吸収化合物との相溶性を変化させない化合物を用いることがより一層好ましい。
【００５６】
また、上記近赤外線吸収層２は、５４０ｎｍ〜５７０ｎｍの波長領域に最大吸収波長を有する化合物をさらに含むことがより好ましい。これにより、例えばディスプレイの明所コントラストが向上する。該化合物は、波長８２０ｎｍ〜１１００ｎｍの全領域において近赤外線吸収層２の分光透過率を変化させない化合物であれば特に限定されず、例えば、シアニン系、スクワリウム系、ジフェニルメタン系、トリフェニルメタン系、オキサジン系、アジン系、チオピリウム系、ビオローゲン系、アゾ系、アゾ金属錯塩系、アザポルフィリン系、ビスアゾ系、アントラキノン系、フタロシアニン系等の有機色素化合物を用いることができる。また、近赤外線吸収層２が樹脂を含む場合に該化合物は、その樹脂と上記近赤外線吸収化合物との相溶性を変化させない化合物を用いることがより一層好ましい。
【００５７】
さらに、上記近赤外線吸収層２は、４８０ｎｍ〜５００ｎｍの波長領域に最大吸収波長を有する化合物をさらに含むことがより好ましい。これにより、例えば三波長蛍光下でのディスプレイの明所コントラストが向上する。該化合物は、波長８２０ｎｍ〜１１００ｎｍの全領域において近赤外線吸収層２の分光透過率を変化させない化合物であれば特に限定されず、例えば、シアニン系、スクワリウム系、ジフェニルメタン系、トリフェニルメタン系、オキサジン系、アジン系、チオピリウム系、ビオローゲン系、アゾ系、アゾ金属錯塩系、アザポルフィリン系、ビスアゾ系、アントラキノン系、フタロシアニン系等の有機色素化合物を用いることができる。また、近赤外線吸収層２が樹脂を含む場合に該化合物は、その樹脂と上記近赤外線吸収化合物との相溶性を変化させない化合物を用いることがより一層好ましい。
【００５８】
本実施形態の近赤外線遮蔽体は、Ｈａｚｅ値が１％以下であることがより好ましい。Ｈａｚｅ値が１％を超えると、例えばＰＤＰの前面板として使用した場合、画像の鮮やかさが損なわれるといった不都合が生じる。
【００５９】
本実施形態の光学フィルムは、温度８０℃で１０００時間保存した後、又は温度６０℃、相対湿度９０％で１０００時間保存した後の、波長８２０ｎｍ以上１１００ｎｍ以下の領域における分光透過率の変化率が、０．５％以上１０％以下が好ましい。分光透過率の変化率が１０％を超えると、例えばリモートコントロールの誤作動の原因や、近赤外線吸収層の色変化の原因となるため好ましくない。
【００６０】
近赤外線吸収層２の厚さは、２μｍ〜７μｍが好ましく、３μｍ〜５μｍがより好ましい。近赤外線吸収層２の厚さが２μｍ未満では、近赤外線（波長８２０ｎｍ〜１１００ｎｍの領域の発光）の分光透過率を２０％以下にするためには樹脂に対する近赤外線吸収化合物の添加量を増加させる必要があり、未溶解の近赤外線吸収化合物が生じてＨａｚｅ値が大きくなるという問題が生じる。また、厚さが７μｍを超えると、例えば、光学フィルムをロール・ツウ・ロール方式で連続生産した場合、光学フィルムを表示パネルに貼り付ける際にフィルムの屈曲工程があった場合等において、光学フィルムの近赤外線吸収層にクラックが生じるおそれがある。
【００６１】
近赤外線吸収層２に添加する近赤外線吸収化合物の添加量は、使用する近赤外線吸収化合物の近赤外線吸収係数によって異なるが、近赤外線吸収層２に求められる近赤外線の分光透過率の値に応じて、適宜決定することができる。
【００６２】
（実施形態２）
図２は、本発明の光学フィルムの他の一例を示す断面図である。図２において、図１に示した近赤外線遮蔽体と同じ構成部材には同じ符号を付し、その説明を省略する。また、同じ部材は同様の効果を有する。
【００６３】
本実施形態の光学フィルムは、基材１と、基材１の一方の主面に配置された近赤外線吸収層２と、この基材１の他方の主面に配置されたハードコート層３と、このハードコート層３の上に配置された反射防止層４から形成されている。また、上記反射防止層４は、屈折率の異なる３層から形成され、ハードコート層３側から中屈折率層４ａ、高屈折率層４ｂ、低屈折率層４ｃの順に配置されている。
【００６４】
ハードコート層３の材料は、硬度が高く透光性を有する材料であれば特に限定されない。例えば、ウレタン系、メラミン系、エポキシ系、アクリル系等の熱硬化型樹脂組成物、電磁波硬化型樹脂組成物等を用いることができる。特に表面硬度が高い電磁波硬化型樹脂組成物を用いることがより好ましい。また、上記ハードコート層３は、無機微粒子をさらに含むことが好ましい。無機微粒子を含むことによってハードコート層３は、より高い表面硬度が得られるとともに、樹脂等の硬化による収縮を緩和できる。無機微粒子の材料としては、例えば、二酸化珪素（シリカ）、錫ドープ酸化インジウム、アンチモンドープ酸化錫、酸化ジルコニウム等を用いることができる。
【００６５】
基材１の上にハードコート層３を形成する方法は特に限定されず、例えば、ロールコート、ダイコート、エアナイフコート、ブレードコート、スピンコート、リバースコート、グラビアコート等の塗工法、グラビア印刷、スクリーン印刷、オフセット印刷、インクジェット印刷等の印刷法を用いることができる。ハードコート層３の厚さは、１μｍ〜１０μｍが好ましく、２μｍ〜７μｍがより好ましい。
【００６６】
反射防止層４の平均反射率は、波長４５０ｎｍ〜６５０ｎｍの領域において０．０５％以上１％以下の範囲、波長６５０ｎｍ〜７５０ｎｍの領域において０．０５％以上１．５％以下の範囲が好ましい。さらに、反射防止層４の反射光の表色は、ＣＩＥ１９７６（Ｌ*ａ*ｂ*）表色系において、−８≦ａ*≦８、−２０≦ｂ*≦−２の範囲が好ましく、−４≦ａ*≦３、−１５≦ｂ*≦−４の範囲がより好ましく、−１≦ａ*≦１、−１０≦ｂ*≦−６がより一層好ましい。反射防止層４を上述のように設定することにより、広い波長領域において反射率が低く、反射光の色度が無彩色領域である近赤外線遮蔽体が得られる。また、例えば、近赤外線遮蔽体をディスプレイ用前面板に用いた場合、ディスプレイの表示品位を高品質化できる。
【００６７】
ハードコート層３の上に反射防止層４を形成する方法は特に限定されず、例えば、ロールコート、ダイコート、エアナイフコート、ブレードコート、スピンコート、リバースコート、グラビアコート等の塗工法、グラビア印刷、スクリーン印刷、オフセット印刷、インクジェット印刷等の印刷法を用いることができる。
【００６８】
中屈折率層４ａは、屈折率ｎmが１．５３以上１．６５以下の範囲、より好ましくは１．５７以上１．６３以下の範囲であり、その材料が透光性を有していれば特に限定されない。その材料としては、例えば、屈折率の高い無機微粒子を有機物成分中に均一に分散させたコーティング組成物等を好適に用いることができる。上記有機物成分としては、例えば、熱硬化型樹脂組成物又は電磁波硬化型樹脂組成物等の架橋可能な有機物を用いることができる。また、上記無機微粒子としては、例えば、酸化チタン、酸化錫、酸化インジウム、錫ドープ酸化インジウム（ＩＴＯ）、アンチモンドープ酸化錫（ＡＴＯ）、酸化ジルコニウム、酸化亜鉛、酸化セリウム等の微粒子を用いることができる。特に、高い導電性を有するＩＴＯ微粒子又はＡＴＯ微粒子を用いれば、中屈折率層４ａの帯電を防止する効果が得られるのでより好ましい。
【００６９】
中屈折率層４ａの屈折率ｎmとその厚さｄmとの積ｎmｄm（光学厚さ）は、１１０ｎｍ以上１６３ｎｍ以下の範囲が好ましく、１２５ｎｍ以上１５０ｎｍ以下の範囲がより好ましい。
【００７０】
高屈折率層４ｂは、屈折率ｎhが１．７０以上１．９５以下の範囲、より好ましくは１．７６以上１．８４以下の範囲であり、その材料が透光性を有していれば特に限定されない。その材料としては、例えば、屈折率の最も高い無機微粒子である酸化チタン微粒子を有機物成分中に均一に分散させたコーティング組成物を好適に用いることができる。上記有機物成分としては、例えば、熱硬化型樹脂組成物又は電磁波硬化型樹脂組成物等の架橋可能な有機物を用いることができ、この高屈折率層４ｂは、コーティング組成物が強固に架橋した膜として形成される。また、酸化チタン微粒子は光触媒作用が弱く、かつ屈折率も高いルチル構造の酸化チタン微粒子を用いることがより好ましい。アナターゼ構造の酸化チタン微粒子は、光触媒作用があり、紫外線の照射によりこの膜を構成する樹脂成分や基材等の有機物を分解してしまうからである。酸化チタン微粒子の量は、硬化後の高屈折率層４ｂの全重量の５０重量％以上６５重量％以下が好ましい。また、上記屈折率を満足できるのであれば、上記酸化チタンに、例えば酸化アンチモン、酸化亜鉛、酸化錫等の導電性粒子を添加してもよい。導電性粒子を添加することにより、高屈折率層４ｂに帯電機能を付与できる。
【００７１】
高屈折率層４ｂの屈折率ｎhとその厚さｄhとの積ｎhｄh（光学厚さ）は２２５ｎｍ以上３２５ｎｍ以下の範囲が好ましく、２５０ｎｍ以上３００ｎｍ以下の範囲がより好ましい。
【００７２】
また、上記高屈折率層４ｂ中の有機物成分の一部は、屈折率が１．６０以上１．８０以下の範囲、より好ましくは１．６５以上１．７５以下の範囲である有機物成分であることが好ましい。高屈折率層４ｂ中の無機微粒子の量を低減しても、屈折率を高めることができるからである。無機微粒子の量を低減することにより、高屈折率層４ｂ中における有機物成分の架橋の低下を防止でき、有機物成分の硬化を促進し、この層の耐擦傷性を向上させることができる。上記有機物成分の屈折率が１．６０未満では、高屈折率層４ｂ中の微粒子量の低減効果が不十分となり、その屈折率が１．８０を超えると反射光の黄色味が強くなる傾向があり好ましくない。屈折率が１．６０以上１．８０以下の範囲にある高屈折率な有機物成分としては、芳香環、硫黄、臭素等を含む有機化合物等を用いることができ、より具体的には、例えば、ジフェニルスルフィドやその誘導体等を用いることができる。
【００７３】
低屈折率層４ｃは、屈折率ｎlが１．３０以上１．４７以下の範囲、より好ましくは１．３５以上１．４５以下の範囲であり、その材料が透光性を有していれば特に限定されない。その材料としては、例えば、フッ素系又はシリコーン系有機化合物、二酸化珪素（シリカ）、フッ化マグネシウム等の無機微粒子又は二酸化珪素（シリカ）、フッ化マグネシウム等の屈折率の低い粒子を中空状にした無機微粒子を有機物成分中に均一に分散させたコーティング組成物を好適に用いることができる。上記有機物成分としては、例えば、熱硬化型樹脂組成物又は電磁波硬化型樹脂組成物等の架橋可能な有機物を用いることができる。特に、電磁波硬化型樹脂組成物として紫外線硬化型樹脂組成物を用いる場合には、窒素等の不活性ガスをパージして、酸素濃度が１０００ｐｐｍ以下になる条件下で紫外線照射を行うことが好ましい。これより、酸素による重合阻害を防止することができる。
【００７４】
低屈折率層４ｃの屈折率ｎlとその厚さｄlとの積ｎlｄl（光学厚さ）は、１１０ｎｍ以上１６３ｎｍ以下の範囲が好ましく、１２５ｎｍ以上１５０ｎｍ以下の範囲がより好ましい。
【００７５】
本実施形態の反射防止層４は、外光の反射を低減できるものであれば、上述の構成に特に限定されるものではない。例えば、反射防止層の層数は、反射の程度と反射光の品位、コストに応じて単層、二層、三層構造のように適宜層構造とすることが可能である。一般に、単層構造で反射防止を行うためには、屈折率と厚さの積である光学厚さはλ／４（λは波長を示す。）とする。二層構造の場合、人間の目の視感度の高い波長のみの反射率を低減させるためには、基材側から高屈折率層、低屈折率層の順に積層させて、それぞれの光学厚さはλ／４、λ／４とし、広い波長領域で反射率を低くするためには、基材側から高屈折率層、低屈折率層の順に積層させて、それぞれの光学厚さはλ／２、λ／４とする。三層構造の場合、より広い波長領域で反射率を低くするためには、基材側から中屈折率層、高屈折率層、低屈折率層の順に積層させて、それぞれの光学厚さをλ／４、λ／２、λ／４とすればよい。
【００７６】
なお、実施形態１の光学フィルムのみでもディスプレイ用の前面板の部材として使用できるが、実施形態２に示したように、反射防止機能等の複数の機能を備えた複合光学フィルムを使用することがより好ましい。
【００７７】
（実施形態３）
図３は、本発明のディスプレイ用前面板の一例を示す断面図である。本実施形態のディスプレイ用前面板１１は、基板１２と、基板１２の一方の主面に配置された近赤外線遮蔽体１３及び他方の主面に配置された電磁波遮蔽体１４と、電極（アース）１５から形成されている。基板１２の材料は、透光性を有する材料であれば特に限定されず、例えば強化ガラス等を用いればよい。近赤外線遮蔽体１３としては、例えば、実施形態２の光学フィルムをそのまま用いることができる。本実施形態によれば、近赤外線の遮蔽性に優れ、長期間保存しても近赤外線吸収性能が低下しない近赤外線遮蔽体の機能と、電磁波遮蔽体の機能とを有するディスプレイ用前面板を得られる。
【実施例】
【００７８】
以下、実施例に基づき本発明をより具体的に説明する。なお、本発明は、以下の実施例に限定されるものではない。
【００７９】
（実施例１）
基材として、表裏両面を易接着処理した厚さ１００μｍのポリエチレンテレフタレート（ＰＥＴ）フィルム（東レ社製“Ｕ−３４”）を準備し、近赤外線吸収層の材料として、カウンターアニオンとしてビス（トリフルオロメタンスルホニル）イミド酸イオンを含むジイモニウム化合物（日本カーリット社製“ＣＩＲ−ＲＬ”）６重量部、前述の式（１）で表される構造を有する置換ベンゼンジチオール金属（銅）錯体アニオンと前述の式（２）で表される構造を有するカチオンとの対イオン結合体からなる化合物（住友精化製“ＳＤ５０−Ｅ０４Ｎ”、最大吸収波長８７７ｎｍ）１重量部、及び前述の式（１）で表される構造を有する置換ベンゼンジチオール金属（銅）錯体アニオンと前述の式（２）で表される構造を有するカチオンとの対イオン結合体からなる化合物（住友精化製“ＳＤ５０−Ｅ０５Ｎ”、最大吸収波長８３３ｎｍ）１重量部、アクリル樹脂（三菱レイヨン社製“ダイヤナールＢＲ−５２”）１００重量部、メチルエチルケトン１２５重量部、トルエン４６０重量部を準備した。次に、これらの近赤外線吸収層の材料を混合・撹拌させたコーティング液を、乾燥後の厚さが４μｍになるようにマイクログラビアコータを用いて、上記基材上に塗布して近赤外線吸収層を形成し、本実施例の光学フィルムを作製した。
【００８０】
上記光学フィルムの分光透過率を分光光度計（日本分光社製“Ｕ−Ｂｅｓｔ  Ｖ−５７０”）にて測定したところ、図４に示すように、波長８２０ｎｍ〜９５０ｎｍの領域における分光透過率は１５％下、波長９５０ｎｍ〜１１００ｎｍの領域における分光透過率は１０％以下であった。また、Ｈａｚｅ値は０．８％、分光透過率から算出した透過光の色度（ｘ，ｙ）は（０．３２１５，０．３４６４）であった。
【００８１】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムの近赤外線吸収層を目視により観察したところ、近赤外線吸収層にクラックは観察されなかった。
【００８２】
さらに、本実施例の光学フィルムを温度８０℃で１０００時間保存した試験を行った後に、上記と同様にして、光学フィルムの分光透過率を測定した。その結果を図５に示す。また、本実施例の光学フィルムを温度６０℃、相対湿度９０％で１０００時間保存した試験を行った後に、上記と同様にして、光学フィルムの分光透過率を測定した。その結果を図６に示す。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０００１、Δｙは０．０００３、温度６０℃、湿度９０％の保存試験では、Δｘは０．０００３、Δｙは０．０００８であった。
【００８３】
（実施例２）
基材に、表裏両面を易接着処理した厚さ１００μｍの紫外線カット性ＰＥＴフィルム（東レ社製“ルミラーＱＴ５８”）を用いたこと以外は、実施例１と同様にして光学フィルムを作製した。
【００８４】
次に、シリカ超微粒子を含有したアクリレート系紫外線硬化型ハードコート材（ＪＳＲ社製“デソライトＺ７５０１”）１００重量部と、メチルイソブチルケトン３５重量部とを混合・撹拌してコーティング液を調製し、このコーティング液を上記ＰＥＴフィルムの近赤外線吸収層側とは反対の表面に、マイクログラビアコータを用いてコーティングして乾燥した。その後、紫外線を３００ｍＪ／ｃｍ2の強度で照射して硬化させ、上記ＰＥＴフィルムの表面に厚さ４μｍのハードコート層を形成した。
【００８５】
次に、無機超微粒子を含有したアクリレート系紫外線硬化型コート材（ＪＳＲ社製“オプスターＴＵ４００５”）１００重量部、多官能アクリレート（日本化薬社製“ＤＰＨＡ”）５重量部、及びシクロヘキサノン２００重量部を混合・撹拌してコーティング液を調製し、このコーティング液を上記ハードコート層の上に、マイクログラビアコータを用いてコーティングして乾燥した。その後、紫外線を３００ｍＪ／ｃｍ2の強度で照射して硬化させ、上記ハードコート層の表面に厚さ７２μｍの中屈折率層（屈折率１．６０）を形成した。
【００８６】
続いて、酸化チタン超微粒子（石原テクノ社製“ＴＴＯ５５（Ａ）”）３０重量部、ジメチルアミノエチルメタクリレート（共栄社化学社製“ライトエステルＤＭ”）１重量部、リン酸基含有メタクリレート（日本化薬社製“ＫＡＹＡＭＥＲ  ＰＭ−２１”）４重量部、及びシクロヘキサノン６５重量部を混合した組成物を、サンドグラインドミルを用いて分散させて酸化チタン超微粒子分散体を調製し、これにアクリレート系紫外線硬化型ハードコート材（三洋化成工業社製“サンラッドＨ−６０１Ｒ”）１５重量部、メチルイソブチルケトン６００重量部を配合分散してコーティング液を調製した。このコーティング液を上記中屈折率層の上に、マイクログラビアコータを用いてコーティングして乾燥した。その後、紫外線を５００ｍＪ／ｃｍ2の強度で照射して硬化させ、上記中屈折率層の表面に厚さ１３０μｍの高屈折率層（固形分中に占める酸化チタン微粒子の量６０重量％、屈折率１．８０）を形成した。
【００８７】
さらに、フッ素系ポリマー含有熱硬化型低屈折率反射防止材（ＪＳＲ社製“オプスターＴＴ１００６”）１００重量部と、メチルイソブチルケトン２０重量部とを混合・撹拌してコーティング液を調製し、このコーティング液を上記高屈折率層の上に、マイクログラビアコータを用いてコーティングして乾燥した。その後、１２０℃で６分間熱処理を行い、上記高屈折率層の表面に厚さ９２μｍの低屈折率層（屈折率１．４１）を形成した。
【００８８】
以上のように、ハードコート層と、中屈折率層、高屈折率層及び低屈折率層からなる反射防止層とを備えた本実施例の光学フィルムを作製した。
【００８９】
次に、上記光学フィルムの反射防止層側からの反射率を分光光度計（日本分光社製“Ｕ−Ｂｅｓｔ  Ｖ−５７０型”）を用いて測定したところ、図７に示すように、波長４５０ｎｍ〜６５０ｎｍの領域における平均反射率は１％以下、波長６５０ｎｍ〜７５０ｎｍの領域における平均反射率は１．５％以下であった。また、反射光の表色は、ＣＩＥ１９７６（Ｌ*ａ*ｂ*）表色系において、ａ*は−０．６８、ｂ*は−８．９６であった。また、実施例１と同様の方法で、本実施例の光学フィルムの分光透過率を測定したところ、図８に示すように、波長８２０ｎｍ〜９５０ｎｍの領域での分光透過率は１５％以下、波長９５０ｎｍ〜１１００ｎｍの領域での分光透過率は１０％以下であった。また、Ｈａｚｅ値は０．９％で、分光透過率から算出した透過光の色度（ｘ、ｙ）は（０．３２３５、０．３４８４）であった。
【００９０】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムを目視により観察したところ、近赤外線吸収層、ハードコート層及び反射防止層にクラックは観察されなかった。
【００９１】
さらに、本実施例の光学フィルムを温度８０℃で１０００時間保存した試験を行った後に、実施例１と同様の方法で、光学フィルムの分光透過率を測定した。また、本実施例の光学フィルムを温度６０℃、相対湿度９０％で１０００時間保存した試験を行った後に、実施例１と同様の方法で、光学フィルムの分光透過率を測定した。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０００３、Δｙは０．０００４、温度６０℃、湿度９０％の保存試験では、Δｘは０．０００５、Δｙは０．００１４であった。
【００９２】
（実施例３）
実施例１の近赤外線吸収層の材料に、ネオン光カット色素（山田化学社製“ＴＡＰ−２”、最大吸収波長５９４ｎｍ）２．２重量部をさらに加えたこと以外は、実施例１と同様にして光学フィルムを作製した。実施例１と同様の方法で、本実施例の光学フィルムの分光透過率を測定したところ、波長５９０ｎｍでの分光透過率は２９％、波長８２０ｎｍ〜９５０ｎｍの領域での分光透過率は１５％以下、波長９５０ｎｍ〜１１００ｎｍの領域での分光透過率は１０％以下であった。また、Ｈａｚｅ値は０．８％、分光透過率から算出した透過光の色度（ｘ，ｙ）は（０．２９８４，０．３４０１）であった。
【００９３】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムの近赤外線吸収層を目視により観察したところ、近赤外線吸収層にクラックは観察されなかった。
【００９４】
さらに、本実施例の光学フィルムを温度８０℃で１０００時間保存した試験を行った後に、実施例１と同様の方法で、光学フィルムの分光透過率を測定した。また、本実施例の光学フィルムを温度６０℃、相対湿度９０％で１０００時間保存した試験を行った後に、実施例１と同様の方法で、光学フィルムの分光透過率を測定した。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０００３、Δｙは０．０００４、温度６０℃、湿度９０％の保存試験では、Δｘは０．０００５、Δｙは０．００１４であった。
【００９５】
（実施例４）
実施例３の近赤外線吸収層の材料に、最大吸収波長４８４ｎｍのスクワリリウム色素０．１５重量部と、最大吸収波長５５２ｎｍのスクワリリウム色素０．３重量部とをさらに加えたこと以外は、実施例１と同様にして光学フィルムを作製した。実施例１と同様の方法で、本実施例の分光透過率を測定したところ、波長４９０ｎｍでの分光透過率は４４．５％、波長５５０ｎｍでの分光透過率は３５．０％、波長５９０ｎｍでの分光透過率は２８．５％、波長８２０ｎｍ〜９５０ｎｍの領域での分光透過率は１５％以下、波長９５０ｎｍ〜１１００ｎｍの領域での分光透過率は１０％以下であった。また、Ｈａｚｅ値は０．８％、分光透過率から算出した透過光の色度（ｘ，ｙ）は（０．３１１０，０．３０６７）であった。
【００９６】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムの近赤外線吸収層を目視により観察したところ、近赤外線吸収層にクラックは観察されなかった。
【００９７】
さらに、本実施例の光学フィルムを温度８０℃で１０００時間保存した試験を行った後に、実施例１と同様の方法で、光学フィルムの分光透過率を測定した。また、本実施例の光学フィルムを温度６０℃、相対湿度９０％で１０００時間保存した試験を行った後に、実施例１と同様の方法で、光学フィルムの分光透過率を測定した。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０００４、Δｙは０．０００５、温度６０℃、湿度９０％の保存試験では、Δｘは０．０００６、Δｙは０．００１５であった。
【００９８】
（参考例）
実施例１のジイモニウム化合物に代えて、カウンターアニオンとして六フッ化アンチモンイオンを含むジイモニウム化合物（日本カーリット社製“ＣＩＲ−１０８１”）６重量部を用いたこと以外は実施例１と同様にして、本参考例の光学フィルムを作製した。
【００９９】
上記光学フィルムの分光透過率を実施例１と同様の方法で測定したところ、図９に示すように、波長８２０ｎｍ〜９５０ｎｍの領域における分光透過率は１５％以下、波長９５０ｎｍ〜１１００ｎｍの領域における分光透過率は１０％以下であった。また、Ｈａｚｅ値は０．８％、分光透過率から算出した透過光の色度（ｘ，ｙ）は（０．３２１４，０．３４６３）であった。
【０１００】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムの近赤外線吸収層を目視により観察したところ、近赤外線吸収層にクラックは観察されなかった。
【０１０１】
さらに、本参考例の光学フィルムを温度８０℃で１０００時間保存した試験を行った後に、実施例１と同様の方法で、光学フィルムの分光透過率を測定した。また、本参考例の光学フィルムを温度６０℃、相対湿度９０％で１０００時間保存した試験を行った後に、実施例１と同様の方法で、光学フィルムの分光透過率を測定した。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０１５、Δｙは０．０２０、温度６０℃、湿度９０％の保存試験では、Δｘは０．０１７、Δｙは０．０２２であった。
【０１０２】
（比較例）
前述の式（１）で表される構造を有する置換ベンゼンジチオール金属（銅）錯体アニオンと前述の式（２）で表される構造を有するカチオンとの対イオン結合体からなる化合物（住友精化製“ＳＤ５０−Ｅ０４Ｎ”、最大吸収波長８７７ｎｍ）の添加量を０．２重量部とし、前述の式（１）で表される構造を有する置換ベンゼンジチオール金属（銅）錯体アニオンと前述の式（２）で表される構造を有するカチオンとの対イオン結合体からなる化合物（住友精化製“ＳＤ５０−Ｅ０５Ｎ”、最大吸収波長８３３ｎｍ）の添加量を０．２重量部とし、乾燥後の厚さを７μｍにしたこと以外は、実施例１と同様にして、本比較例の光学フィルムを作製した。
【０１０３】
上記光学フィルムの分光透過率を実施例１と同様の方法で測定したところ、波長８２０ｎｍ〜９５０ｎｍの領域における分光透過率は１５％以下、波長９５０ｎｍ〜１１００ｎｍの領域における分光透過率は１０％以下であった。また、Ｈａｚｅ値は０．９％、分光透過率から算出した透過光の色度（ｘ，ｙ）は（０．３２３５，０．３４８４）であった。
【０１０４】
また、上記光学フィルムに対して、直径５ｍｍの芯棒を用いて、近赤外線吸収層側を内側にして折り返すＪＩＳ  Ｋ  ５６００−５−１に規定されている屈曲試験を行った。その後、上記光学フィルムの近赤外線吸収層を目視により観察したところ、近赤外線吸収層にクラックが観察された。
【０１０５】
さらに、本比較例の光学フィルムを温度８０℃で１０００時間保存した試験を行った後に、実施例１と同様の方法で、光学フィルムの分光透過率を測定した。また、本比較例の光学フィルムを温度６０℃、相対湿度９０％で１０００時間保存した試験を行った後に、実施例１と同様の方法で、光学フィルムの分光透過率を測定した。その結果、いずれの保存試験においても、波長８２０ｎｍ〜１１００ｎｍの領域での分光透過率の変化率は１０％以下であり、透過光の色度変化は、温度８０℃の保存試験では、Δｘは０．０００３、Δｙは０．０００４、温度６０℃、湿度９０％の保存試験では、Δｘは０．０００５、Δｙは０．００１４であった。
【０１０６】
実施例１〜４、参考例及び比較例の光学フィルムの評価結果を表１に示す。表１から明らかなように、実施例１〜４の光学フィルムでは、耐屈曲性能が良好で、且つ高温、高湿等の条件下で長期間保存しても、高い近赤外線遮蔽性能を有し、近赤外線の吸収性能が低下しない近赤外線遮蔽体を提供できる。
【０１０７】
【表１】
2008070468.tif 000011
【産業上の利用可能性】
【０１０８】
以上説明したように本発明は、高い近赤外線遮蔽性能を有し、且つ高い耐屈曲性能を有する光学フィルムを提供できる。また、本発明の光学フィルムを用いることにより、電子ディスプレイ、特にＰＤＰに好適なディスプレイ用前面板を提供できる。
【図面の簡単な説明】
【０１０９】
【図１】本発明の光学フィルムの一例を示す断面図である。
【図２】本発明の光学フィルムの他の一例を示す断面図である。
【図３】本発明のディスプレイ用前面板の一例を示す断面図である。
【図４】実施例１の光学フィルムの分光透過率を示す図である。
【図５】実施例１の光学フィルムの温度８０℃での保存試験後の分光透過率を示す図である。
【図６】実施例１の光学フィルムの温度６０℃、相対湿度９０％での保存試験後の分光透過率を示す図である。
【図７】実施例２の光学フィルムの反射防止層側からの反射率を示す図である。
【図８】実施例２の光学フィルムの分光透過率を示す図である。
【図９】参考例の光学フィルムの分光透過率を示す図である。
【符号の説明】
【０１１０】
１  基材
２  近赤外線吸収層
３  ハードコート層
４  反射防止層
４ａ  中屈折率層
４ｂ  高屈折率層
４ｃ  低屈折率層
１１  ディスプレイ用前面板
１２  基板
１３  近赤外線遮蔽体
１４  電磁波遮蔽体
１５  電極
【図１】
2008070468.tif 000014
【図２】
2008070468.tif 000015
【図３】
2008070468.tif 000016
【図４】
2008070468.tif 000017
【図５】
2008070468.tif 000018
【図６】
2008070468.tif 000019
【図７】
2008070468.tif 000020
【図８】
2008070468.tif 000021
【図９】
2008070468.tif 000022